물 50 g 당 유전 가열 물질 로 100 ± 50 nm 크기 의 카본 블랙 10 g 및 바인더 로 메틸 메타크릴 레이트 5 g 의 비율 로 혼합 한 다음 pH 4 . 5 가 될 때 까지 초산 ( 3 w / v %) 을 첨가 한 후 25 ℃ 에서 700 rpm 으로 2 시간 동안 고속 교반 하 여 졸 을 제조 하 였 다 . 이 와 는 별도 로 물 50 g 당 바인더 로 폴리 메틸 메타크릴 레이트 5 g 및 분산제 로 소듐 라우 릴 설 페이트 ( sodium lauryl sulfate ) 0 . 2 g 의 비율 로 혼합 한 다음 pH 4 . 5 가 될 때 까지 초산 ( 3 w / v %) 을 첨가 하 였 다 . 여기 에 상기 졸 을 서서히 첨가 하 면서 교반 하 여 슬러리 상태 의 함침 액 을 제조 하 였 다 .